FR 2751780 A1 19980130 FR 9609476 A 19960726 MATERIAUX A PROPRIETES FERROMAGNETIQUES COMPORTANT DES MOLECULES ORGANIQUES A PROPRIETES MAGNETIQUES ET LEURS PROCÉDÉS DE FABRICATION. La présente invention concerne des matériaux à propriétés ferromagnétiques comportant des molécules organiques à propriétés magnétiques et leurs procédés de fabrication. Les molécules constitutives des matériaux de l'invention sont dites à propriétés magnétiques, car elles présentent un moment magnétique permanent qui leur permet, notamment, de s'orienter dans un champ magnétique. Les matériaux de l'invention, qui comportent de telles molécules, sont dits ferromagnétiques, car ils présentent, en l'absence de champ extérieur, une aimantation spontanée, les moments magnétiques permanents des molécules à propriétés magnétiques qu'ils comportent tendant à s'orienter parallèlement les uns aux autres, dans le cadre d'une organisation de la phase solide. Certains matériaux organiques sont connus pour posséder des propriétés ferromagnétiques. De tels matériaux sont décrits dans les documents brevets référencés EP-A-O 512 926, FR-A-2 710 648 et FR-A-2 684 677. Il s'agit de copolymères zwitterioniques tels que, par exemple, le copolymère suivant, formé à partir de l'aniline et de l'acide naphtylamine sulfonique Le ferromagnétisme de ce copolymère n'apparaît qu'à l'état solide, lorsqu'une torsion, stabilisée par une interaction acido-basique mettant en jeu les groupes sulfonates, se répète tout le long de la chaîne polymérique et tout au long d'un empilement des cycles aromatiques. Considérant l'état de la technique qui précède, un problème que se propose de résoudre l'invention est de proposer un matériau dont les propriétés ferromagnétiques dues à la présence, dans ledit matériau, de molécules Organiques à propriétés magnétiques, ne soient pas dues à une torsion d'une chaîne d'un polymère ou d'un oligomère stabilisée par des interactions acido-basiques. La solution de l'invention a pour premier objet un matériau solide à propriétés ferromagnétiques, caractérisé en ce qu'il comporte des molécules organiques à propriétés magnétiques répondant à la formule générale suivante : A=N-B dans laquelle A=N- est une imine cyclique à structure conjuguée substituée en position a, N étant l'atome d'azote ; et B- est un radical cyclique substitué en position a. D'autre part, un second objet de l'invention concerne un procédé de fabrication d'un matériau solide à propriétés ferromagnétiques tel que défini ci-dessus, caractérisé en ce qu'il comporte une étape selon laquelle on mélange dans un solvant un dérivé aminé B NH2 de B- avec un dérivé quinonique O=A=B de A=. Préférentiellement, le solvant est le DMSO, le mélange comporte un acide de Lewis du type BF3 en quantités stoechiométriques, le mélange est effectué à une température comprise entre 80 et 200 OC et la cristallisation s'effectue dans un champ magnétique. La molécule A=N-B n'est pas macromoléculaire et ne constitue pas un polymère. Elle présente, intrinsèquement, des propriétés magnétiques ainsi que des propriétés d'organisation et de corrélation et peut, de ce fait, conduire à l'obtention d'un matériau ferromagnétique. Cette molécule n'est pas stabilisée par des liaisons acido-basiques mettant en jeu des charges positives et négatives notamment des groupes sulfonates. A= est préférentiellement un radical hydrocarboné mono ou polycyclique insaturé éventuellement polysubstitué, chaque cycle comprenant de 3 à 15 atomes de carbone et pouvant être interrompu par un ou plusieurs hétéroatomes N, S ou O. Plus préférentiellement, A= est un cycle quinonique, aminoquinonique ou cyclopentadiènyle, au moins substitué aux positions a, a' par des substituants Y1 et Y2 et répondant respectivement aux formules suivantes Bien entendu, dans le cas où A= est un radical polycyclique tel qu'un radical naphto-, anthraquinonique ou fluorényle, Y1 et/ou Y2 correspondent alors à une portion de cycle. Dans ce cas, des substituants répondant à la définition de Y1 et/ou Y2 sont alors avantageusement présents aux positions péri du radical polycyclique, par exemple, aux positions 1 et 7 dans un radical naphtoquinonique où l'atome d'azote est en position 8 ; ou aux positions 1 et 8 dans un radical anthraquinonique où l'atome d'azote est en position 9. B- est préférentiellement un radical hydrocarboné mono ou polycyclique mono ou polysubstitué insaturé à structure conjuguée éventuellement polysubstitué, chaque cycle comprenant de 3 à 15 atomes de carbone et pouvant être interrompu par un ou plusieurs hétéroatomes N, S, ou o. Plus préférentiellement, B- est un cycle benzénique au moins substitué aux positions a, a | par des substituants X1 et X2 et répondant à la formule suivante Bien entendu, dans les cas où B- est un radical polycyclique tel qu'un radical naphto ou anthracénique, X1 et/ou X2 correspondent alors à une portion de cycle. Dans ce cas, des substituants répondant à la définition de X1 et/ou X2 sont alors avantageusement présents aux positions péri du radical polycyclique, ainsi que cela est montré ci-dessous Dans les molécules définies ci-dessus pour A=N- et B-, les substituants R. sont quelconques, donneurs ou accepteurs d'électrons et sont notamment des substituants choisis parmi les radicaux définis cidessous pour X1, X2, Y1 ou Y2. Les molécules de l'invention montrent un caractère magnétique plus marqué lorsque les substituants du radical cyclique de l'imine sont accepteurs d'électrons et lorsque les substituants du radical cyclique de Bsont donneurs d'électrons, c'est-à-dire lorsque lesdits substituants induisent un déplacement électronique du radical cyclique B- vers l'imine cyclique A=N- à structure conjuguée. Aussi, dans les molécules objets de l'invention, les substituants des positions a, ' du radical cyclique B-, c'est-à-dire, dans les formules précédentes, X1 et X2, sont avantageusement des donneurs d'électrons tels que -NH2, -NRH, -NRR, -OH, OR, -R ou -R est un radical alkyle, cycloalkyle, aryle, cycloalkylalkyle, arylalkyle et comporte éventuellement un ou plusieurs hétéroatomes. En particulier, X1 et/ou X2 sont choisis parmi les radicaux suivants : -NH2, NMe2, -OH, -OMe, -Me et -iPr. De plus, dans lesdites molécules, les substituants des positions a, ' du cycle A= conjugué de l'imine, c'est-à-dire, dans les formules précédentes, Y1 et/ou Y2, sont avantageusement des accepteurs d'électrons tels que -NO2, -COR, -CO2R, -COOR, -SO3R, -SO2R où R est un radical alkyle, cycloalkyle, aryle, cycloalkylakyle, arylalkyle et comporte éventuellement un ou plusieurs hétéroatomes. En particulier, Y1 et/ou Y2 sont choisis parmi les radicaux suivants : -NO2, SO3H, -SO2Me, -SO3Me, -CO2H, -CO2Me et -COMe. A l'état fondamental, chaque molécule A=N-B est sujette à des contraintes principalement de nature stérique qui leur sont imposées par les substituants qu'elles portent dans les positions a et a' de leurs radicaux cycliques A= et B-. Ces substituants encombrent ladite molécule A=N-B au niveau de l'atome d'azote et induisent alors une orthogonalisation des orbitales portant les électrons radicalaires, une rupture de la double liaison A=N entraîne la formation d'un biradical A --N puis le piégeage des électrons sur les cycles et lesdites molécules peuvent alors montrer une corrélation de spin caractéristique de l'état triplet. Ainsi, à l'état fondamental, les molécules de l'invention sont généralement à l'état triplet qui est à l'origine des propriétés ferromagnétiques des matériaux de l'invention. Bien entendu, l'orthogonalisation est améliorée dans le cas ou les radicaux cycliques sont disubstitués aux positions a et cru', ce qui augmente l'encombrement stérique au niveau de l'atome d'azote. Toutefois, on notera que les molécules A=N-B qui sont, à l'état fondamental, à l'état singulet mais dont l'énergie nécessaire au passage à l'état triplet le plus proche est faible, de l'ordre de quelques kCal/mole, peuvent facilement passer de l'état singulet à l'état triplet après une légère excitation, par exemple magnétique, chimique, électrochimique ou électrique et pourront donner lieu à une cristallisation à l'origine de matériaux à propriétés ferromagnétiques. Dans un matériau selon l'invention, n molécules se structurent à l'état solide de manière à ce que ledit matériau présente des propriétés ferromagnétiques. n est un nombre entier supérieur ou égal à 1. n est choisi tel qu'il représente le taux de condensation à l'état solide. Cette condensation est susceptible de s'effectuer, dans l'espace1 selon un axe unique, (A=N B)n formant alors une chaîne ou selon plusieurs axes. Dans un premier exemple, la condensation des n molécules à l'état solide s'effectue par empilement moléculaire selon un premier axe selon lequel les radicaux cycliques à structure conjuguée A= sont superposés et les radicaux cycliques B- sont superposés et, dans un deuxième exemple, la condensation des n molécules à l'état solide s'effectue par empilement moléculaire selon un axe selon lequel les radicaux cycliques à structure conjuguée A= sont superposés aux radicaux cycliques B-. Dans un troisième exemple, les molécules sont empilées de la manière suivante S'il n'est pas nécessaire, qu'à l'état solide cristallisé, les molécules de l'invention soient liés par des liaisons covalentes, il est particulièrement avantageux que, dans ledit état solide, lesdites molécules s'arrangent, dans l'espace, de manière ordonnée et, par exemple, s'empilent les uns sur les autres. C'est la raison pour laquelle le procédé de fabrication des matériaux de l'invention tient compte de l'étape de cristallisation. Toutefois, les molécules de l'invention peuvent être greffés le long d'un polymère non ferromagnétique ou faire l'objet d'une copolymérisation avec un ou plusieurs mono ou oligomères. Ainsi régulièrement répartis le long d'une chaîne polymérique, ces molécules forment un matériau présentant des propriétés ferromagnétiques marquées. D'autres caractéristiques et avantages de l'invention apparaîtront à la lecture des exemples suivants, donnés à titre illustratif et nullement limitatif, et qui doivent être lus au regard des dessins annexés dans lesquels - les figures 1A et 1B montrent des spectres IR de matériaux selon l'invention cristallisés dans des conditions opératoires différentes définies dans un exemple 2 - les figures 2A et 2B montrent des spectres RX pour les matériaux de l'exemple 2 - la figure 3 représente le signal d'absorption obtenu en spectroscopie électronique RFM pour un matériau selon l'invention - la figure 4 représente la variation de l'aimantation d'un matériau de l'invention en fonction du champ magnétique qui lui est appliqué - les figures 5A et 5B donnent des résultats de tests d'analyse thermique différentielle/analyse thermogravitométrique obtenus pour des matériaux selon l'invention ; et - la figure 6 montre un spectre calculé d'un fragment d'une molécule d'un matériau selon l'invention. Exemple 1 Plusieurs centaines de molécules ont été examinées afin de déterminer lesquelles se. trouvent, dans leur état fondamental, à l'état triplet. Ces molécules sont susceptibles de conduire à des matériaux ferromagnétiques montrant eux-mêmes un état triplet. On a calculé, pour chacune des molécules examinées, l'énergie relative de l'état triplet par rapport à l'état singulet. Cette énergie, notée Erel et exprimée en eV, est négative lorsque, à l'état fondamental, une molécule se trouve dans un état triplet. Elle est positive lorsque ladite molécule est, à l'état fondamental, dans un état singulet. Un petit nombre seulement de molécules parmi l'ensemble des molécules examinées ont satisfait à ce critère. Il s'agit des molécules des types I à VI suivants, dans lesquelles X1, X2, Y1 et Y2 sont les substituants répertoriés dans les tableaux ci-après. TYPE I TYPE II TYPE III TYPE IV TYPE V l TYPE VI Type I I I I I I I I X1 SO3H SO3H SO2Me NO2 NO2 CO2H CO2H CO2Me X2 SO3H SO3H SO2Me NO2 NO2 CO2H CO2H CO2Me Y1 NH2 NMe2 NH2 NH2 NMe2 NH2 NMe2 NH2 Y2 NH2 | NMe2 NH2 NH2 NMe2 NH2 NHe2 NH2 Erel -0,96 -0,75 -0,72 -0,68 -0,62 -0,54 -0,42 -0,53 (5,4,3, 44 16 38 10 4 10 2 10 2) (4,3,2, -114 -109 -111 -97 -95 -93 -90 -93 1) (4,3) 1,312 1,307 1,312 1,314 1,306 1,311 1,305 1,311 (3,2) 1,355 1,350 1,367 1,373 1,350 1,386 1,372 1,388 (4,3,2) 135,5 141,7 133,1 129,1 139,3 127,4 133,5 127,0 Type I I II II II II II II X1 CO2Me NH2 SO2Me SO2Me SO3H SO3H NO2 NO2 X2 CO2Me NH2 SO2Me SO2Me SO3H SO3H NO2 NO2 Y1 NMe2 NH2 NH2 NMe2 NH2 NMe2 NMe2 NH2 Y2 NMe2 NH2 NH2 NMe2 NH2 NMe2 NMe2 NH2 Erel -0,43 -0,50 -0,80 -0,81 -0,86 -0,80 -0,82 -0,63 (5,4,3, 1 2 -92 -82 -104 -99 -158 -166 2) (4,3,2, -89 -88 0 -11 19 2 46 34 1) (4,3) 1,305 1,316 1,321 1,324 1,319 1,327 1,323 1,318 (3,2) 1,373 1,412 1,315 1,317 1,322 1,325 1,361 1,350 (4,3,2) 133,6 121,8 139,5 139,7 141,4 138,7 129,6 131,8 Type II II III III III III III III X1 CO2H C02H NH2 NH2 SO3H COOH SO3H NO2 X2 CO2H CO2H NH2 NH2 SO3H COOH SO3H NO2 Y1 NH2 NMe2 COOH NO2 NH2 NH2 NMe2 NH2 Y2 NH2 NMe2 COOH NO2 NH2 NH2 NMe2 NH2 Erel -0,58 -0,36 -0,02 -0,02 -0,13 -0,50 -0,03 -0,29 (5,4,3, -175 - 85 83 23 17 51 15 2) (4,3,2, 86 - -1 2 13 34 14 23 1) (4,3) 1,315 - 1,333 1,319 1,344 1,323 1,391 1,323 (3,2) 1,394 - 1,290 1,293 1,316 1,352 1,306 1,335 (4,3,2) 125,5 - 140,3 143,6 130,3 131,5 123,3 133,3 Type III IV IV IV V V VI X1 CO2H SO3H SO3H NO2 NH2 NH2 NH2 X2 CO2H SO3H SO3H NO2 NH2 NH2 NH2 Y1 NMe2 NH2 NMe2 NMe2 COOH NO2 S03H Y2 NMe2 NH2 NMe2 | NMe2 COOH NO2 SO3H Erel -0,40 -1,03 -0,93 -0,64 -0,02 -0,02 -0,05 (5,4,3, -2 45 43 8 85 83 -73 2) (4,3,2, 90 -115 -135 -91 -1 2 145 1) (4,3) 1,310 1,308 1,308 1,305 1,333 1,319 1,342 (3,2) 1,389 1,354 1,338 1,367 1,290 1,293 1,328 (4,3,2) 129,4 135,9 141,1 133,2 140,3 143,6 138,3 Dans ces tableaux, (5,4,3,2) représente l'angle dièdre (C5,C4,N3,C2) exprimé en degrés, (4,3,2,1) représente l'angle dièdre (C4,N3,C2,C1) exprimé en degrés, (4,3) représente la distance (C4,N3) exprimée en A, (4,3,2) représente l'angle (C4,N3,C2) exprimé en degrés et (3,2) représente la distance (N3,C2) exprimée en A. Les valeurs de (5,4,3,2) et (4,3,2,1) permettent de connaître la situation relative des deux noyaux cycliques et (4,3,2) témoigne des contraintes, notamment stériques, qui s'exercent sur l'atome d'azote. On déduit des tableaux ci-dessus que les molécules à l'état triplet dans leur état fondamental présentent un angle (4,3,2), compris entre environ 1200 et environ 1450, qui varie de 123,3 à 143,6 est en moyenne égal à environ 1300. Les orbitales portées par les molécules sont de ce fait quasi-orthogonales. Ces tableaux montrent par ailleurs que les substituants X1, X2, Y1, Y2 agissent non seulement par leur qualité de donneur ou d'accepteur d'électrons, mais aussi par l'encombrement stérique qu'ils provoquent sur l'atome d'azote. Ainsi, l'énergie Erel est plus faible lorsque X1 = x2 = -NH2 que lorsque X1 = X2 = -NMe2 même si -NH2 est un moins bon donneur d'électrons que -NMe2, -NK2 apportant certainement un meilleur compromis eu égard à l'encombrement stérique qu'il apporte sur l'atome d'azote. Bien entendu, l'énergie relative calculée de l'état triplet est valable pour des molécules considérées à l'état gazeux. A l'état solide, ces résultats peuvent être modifiés. Exemple 2 Différentes voies de synthèse des matériaux de l'invention ont été envisagées. Dans le présent exemple, on a mélangé sous agitation, dans un ballon bicol de 100 ml, 250 mg (1,49 mmol) de 2,3,5,6tétraaminobenzoquinone et 600 mg (3,39 mmol) de 2,6diisopropylaniline dans 6,5 ml de DMSO (diméthylsulfoxide). On a alors lentement ajouté 1 ml de BF3,Et2O et le mélange obtenu a été chauffé à 1400C pendant 12 heures. Puis, après avoir stoppé l'agitation, on a laissé le mélange refroidir lentement jusqu'à la température ambiante. Quelques heures plus tard, le mélange a été filtré sur fritté NO 4 et l'on a obtenu un matériau solide de couleur noire que l'on a lavé plusieurs fois à l'éthanol et séché sous vide. Ce matériau, obtenu à partir de la réaction ci-dessous, contiendrait un mélange des molécules I et II suivantes NH2 H2Ns"O A 1y NHi1 ,o 0' N N H2N N NH2 H2 N NH2 H2N H2N NH2 MOLECULE I MOLECULE II Il est toutefois possible que ledit matériau comporte en outre des molécules comportant plus de deux cycles, notamment trois ou soient des dimères des molécules I et II. 12,5 mg de ce matériau, ont été placés sur une balance de Faraday qui montre une force magnétique dont la valeur est de 17,36 contre 1380 pour la même masse de nickel en poudre. Il est donc ferromagnétique. Sachant que le nickel possède une aimantation à saturation de 40 unités électro-magnétiques (uem)/g, on en déduit que le produit synthétisé possède une aimantation voisine de 0,5 uem/g. L t addition de quantités de plus en plus importantes de BF3 dans le milieu réactionnel ne permet pas l'obtention de quantités plus importantes de produit ferromagnétique. D'ailleurs, les deux essais suivants, effectués dans les conditions de synthèse précitées du présent exemple, montrent qu'une augmentation de la quantité de BF3 réduit le caractère ferromagnétique des matériaux de l'invention. Essai Quantité Force magnétique pour de BF3 (ml) 12,5 mg de produit 1 1,0 17,36 2 3,0 0,85 Toutefois, et ainsi que cela est montré aux figures 1A et 1B, les spectres IR des produits des essais 1 et 2 sont semblables. Il semble de ce fait qu'un même matériau montre des propriétés ferromagnétiques marquées ou non selon les conditions de cristallisation qui lui ont été imposées. Toutefois, ainsi que le montre la figure 2A, les pics du spectre RX du matériau du premier essai, qui correspondent au matériau dont les propriétés ferromagnétiques sont marquées, sont mieux définis et plus fins que les pics qui correspondent au matériau du second essai. Le matériau ferromagnétique du premier essai présente donc un ordre moléculaire plus important que celui du second essai. La cristallisation de molécules selon l'invention dans du DMSO apparaîtrait particulièrement avantageuse pour l'obtention de matériaux à propriétés ferromagnétiques marquées. De manière à montrer que la cristallisation constitue une étape importante dans l'obtention de matériaux à propriétés ferromagnétiques marquées, on a solubilisé le composé du second essai dans du DMSO à des températures de l'ordre de 140 OC et pendant 12 heures et on a ensuite laissé refroidir le mélange jusqu'à la température ambiante. La mesure de la force magnétique de ce matériau sur une balance de Faraday révèle que l'aimantation est modifiée dans le sens de l'augmentation. Dans le même but, le mélange réactionnel a été, dans un premier essai, filtré puis le filtrat obtenu a été lavé à l'éthanol. Dans un second essai, ledit mélange a dans un premier temps, été évaporé le DMSO et obtenu alors une huile noire à laquelle on a ajouté du dichlorométhane, ce qui a permis, dans un second temps, de précipiter un produit qui a été récupéré par filtration. Essai Traitement Force magnétique pour 31,6 mg de produit 1 filtration 22,94 2 évaporation 0,37 On voit que l'aimantation dépend du traitement de précipitation. On peut donc affirmer que l'aimantation est bien attachée aux chaînes organiques et à l'ordre en phase solide. Exemple 3 500 mg de 2,3,5,6-tétraaminobenzoquinone ont été dissous dans 8 ml de DMSO en présence de 1 ml de BF3 éthérate, puis le mélange obtenu a été chauffé à 1360C pendant 12 heures. Le produit noir qui a été obtenu, n'est pas, contrairement à ce à quoi l'on aurait pu s'attendre, ferromagnétique, même si le spectre infrarouge du composé est semblable à celui du matériau ferromagnétique. Produit noir D'autres synthèses effectuées en présence de DMSO et en présence de BF3 éthérate à 1360C et pendant 12 heures n'ont pas permis d'obtenir des matériaux ferromagnétiques de l'invention. Par exemple, les réactions avec la tétraphénylcyclopentadiénone n'ont pas donné les résultats attendus que ce soit avec la diisopropylaniline ou la triméthylaniline étant donné que l'on a récupéré, dans les deux cas, un produit de départ inchangé. Exemple 4 Dans cet exemple, le matériau à propriétés ferromagnétiques marquées de l'exemple 2 a tout d'abord été testé en RMN. Ce test a permis de constater que les signaux de résonnance des noyaux sont fortement perturbés par le champ interne. Ce matériau a ensuite été testé en spectroscopie électronique RFM. Le signal obtenu, montré en figure 3, est un signal sinusoïdal de résonnance élargi s'étendant entre 0 et 7000 Gauss, qui correspond à un matériau ferro ou ferrimagnétique présentant une forte corrélation entre les spins. Enfin, un dernier test effectué dans un magnétomètre à gradient de champ alternatif a permis de réaliser une mesure absolue d'aimantation du matériau à une température de 300 K. En mesurant la variation du signal - magnétique M en fonction de la variation cyclique du champ H, on obtient la courbe de la figure 4, dans laquelle le champ magnétique H, donné en Oersted (Oe), est placé en abscisse et le signal magnétique M ou aimantation, en uem, est donné en ordonnée. Cette courbe est caractéristique d'un composé ferromagnétique. Elle montre que l'aimantation du matériau à saturation est voisine de 0,5 uem/g à 1 % près, soit environ 1/100 de l'oxyde de fer. L'aimantation maximale est atteinte à 10 % près à 9.600 Oe et elle est complète à.16.000 Oe. Le champ coercitif est donc faible et l'hystérésis nulle ou presque, inférieure ou égale à 100 Oe. Les trois tests du présent exemple confirment donc que le matériau de l'invention possède des propriétés ferromagnétiques et présente, dans sa phase solide, une haute corrélation entre les spins. Exemple 5 : On effectue sur le matériau à propriétés ferromagnétiques marquées de l'exemple 2 une analyse quantitative des teneurs en Fe, Ni, Co. L'ensemble de ces mesures donnent des teneurs très largement inférieures à 100 ppm, ce qui confirme que le niveau d'aimantation observé est bien d'origine organique. Exemple 6 : Le matériau à propriétés ferromagnétiques marquées de exemple 2 est mis en présence d'une vapeur de métacrésol connue en tant que dopant secondaire, notamment des polyalinines, en augmentant leur conductivité. Ce dopage réduit l'aimantation des composés ferromagnétiques à base d'aniline et d'acide naphtalène amino sulfonique. Il en est de même dans le cas présent. L'aimantation disparaît en présence de telles vapeurs, ce qui confirme le caractère organique. Exemple 7 : Le matériau à propriétés ferromagnétiques marquées de l'exemple 2 est dissous dans du DMSO puis recristallisé au moyen de dichlorométhane dans un champ magnétique de 2 teslas généré par un électroaimant. Alors que le matériau possède, dans son état initial, une aimantation de 0,5 uem/g, l'aimantation progresse jusqutà 5 uem/g après cristallisation. Exemple 8 : Afin de vérifier la stabilité thermique des matériaux à propriétés ferromagnétiques de l'invention, on a effectué des analyses thermiques différentielles (ATD) et thermogravitométriques (ATG) sur les matériaux obtenus dans les essais 1 et 2 de l'exemple 2 séchés sous vide. Les résultats de ces analyses sont respectivement présentés aux figures 5A et 5B dans lesquelles l'échelle des abscisses représente la température en degrés Celsius, l'échelle des ordonnées de gauche représente la perte de poids TG en % et l'échelle des ordonnées de droite représente la température différentielle DTA. Les résultats de ces essais montrent que les matériaux de l'invention ont une remarquable stabilité thermique à l'air puisqu'il est possible de les chauffer jusqu'à des températures de l'ordre de 2000C sans que leurs propriétés ferromagnétiques soient affectées. Exemple 9 : Le matériau à propriétés ferromagnétiques marquées de l'exemple 2 a été placé dans une bobine de fil métallique. Le champ magnétique généré à l'intérieur de la bobine s'en est trouvé modifié. Exemple 10 Afin de confirmer les résultats de spectroscopie infra-rouge présentés aux figures 1A et 1B, des calculs ab initio ont été menés, dans lesquels le spectre du fragment de molécule suivant : a été modélisé. Ce spectre calculé est défini par des valeurs consignées dans les tableaux suivants, dans lesquels a. correspond à l'absorbance et n.o. correspond au nombre d'onde en cm-l : a. 0,0977 0,1025 0,1082 0,1244 0,1324 n.o. 502,2 526,7 556,3 639,5 680,8 a. 0,1361 0,1398 0,1420 0,1511 0,1544 n.o. 699,7 718,4 729,9 776,7 793,6 a. 0,1613 0,1652 0,1685 0,1852 0,1952 n.o. 829,2 849,4 865,9 952,2 1003,3 a. 0,1981 0,2114 0,2166 0,2265 0,2292 n.o. 1018,1 1086,6 1113,5 1164,3 1178,2 a. 0,2387 0,2667 0,2750 0,2921 0,2954 n.o. 1226,8 1371,0 1413,7 1501,7 1518,3 a. 0,2997 0,3051 0,3056 0,3116 0,3134 n.o. 1540,6 1568,6 1571,1 1601,8 1610,8 a. 0,3192 0,6494 0,6512 0,6531 0,6534 n.o. 1641,0 3338,4 3347,4 3357,4 3358,7 a. 0,6653 0,6727 0,6732 0,6735 0,6750 n.o. 3420,0 3457,9 3460,6 3462,3 l'épaisseur peut être extrêmement faible, de l'ordre du nanomètre, sur des supports tels que le polyéthylène, le polychlorure de vinyle, le polyméthacrylate de méthyle, des polycarbonates et des résines époxydes. De tels dépôts en couche mince peuvent être effectués entre des couches dont les propriétés sont différentes. Ces couches sont notamment choisies parmi des couches diamagnétiques, ferromagnétiques, ferrimagnétiques, et paramagnétiques. Par ailleurs, un ajustement des propriétés magnétiques des matériaux de l'invention est possible. Cet ajustement peut être réalisé par voie chimique à l'aide d'une structure catalytique, par voie électrochimique, par voie mécanique au moyen de la pression, notamment à l'aide d'un matériau piézoélectrique, ou par voie thermique. Déposés en couches minces ou non, les matériaux à propriétés ferromagnétiques de l'invention, montrant, le cas échéant, des propriétés ferromagnétiques ajustées, sont susceptibles d'être utilisés dans un grand nombre de domaines. Des exemples non limitatifs d'utilisations des matériaux de l'invention sont donnés ci-dessous. Il s'agit d'applications dans les domaines des hyperfréquences, des dispositifs magnétiques en général, des dispositifs électrotechniques, des dispositifs de stockage de l'information et du domaine de la photonique, dans le domaine de la médecine et dans la fabrication de conducteurs ou supraconducteurs. Dans le domaine des hyperfréquences, les matériaux de l'invention sont susceptibles d'être utilisés dans des déphaseurs à ferrites et antennes ferritiques, des circulateurs et isolateurs et blindages électromagnétiques, des tubes à ondes progressives et klystrons, des dispositifs d'inductance, des lignes à retard, des puces hyperfréquences. Dans le domaine des dispositifs magnétiques, les matériaux de l'invention sont susceptibles d'être utilisés dans des bandes et cartes magnétiques, comme substrat pour mémoires à bulles, dans des dispositifs de téléphonie tels que des capteurs, actuateurs et amplificateurs, dans des relais magnétiques, dans des amortisseurs et freins notamment à courants de Foucault, pour la fabrication de fluides magnétorhéologiques, dans des compas et dans des dispositifs magnétiques de contrôle et de sécurité tels que des thermostats, des jauges. Dans le domaine de l'électrotechnique, les matériaux de l'invention sont susceptibles d'être utilisés dans des noyaux ferritiques, des systèmes de lévitation et paliers, des têtes d'écriture et d'effacement, des moteurs avec ou sans contact et des transformateurs. Dans le domaine du stockage de l'information et de la photonique, les dispositifs de l'invention sont susceptibles d'être utilisés dans des mémoires magnétorésistives, des mémoire à effet Hall, des mémoires optiques réinscriptibles , des dispositifs d'imagerie magnétique et d'holographie, des déphaseurs et convertisseurs. Enfin, dans le domaine de la médecine, les matériaux de l'invention sont susceptibles d'être utilisés dans des dispositifs d'imagerie de la médecine nucléaire, dans des médicaments utiles dans des traitements de pathologies d'origine virale et/ou bactérienne. REVENDICATIONS 1. Matériau solide à propriétés ferromagnétiques, caractérisé en ce qu'il comporte une ou plusieurs molécules organiques à propriétés magnétiques, répondant à la formule générale suivante : A=N-B dans laquelle A=N- est une imine cyclique à structure conjuguée substituée en position a, N étant l'atome d'azote ; et B- est un radical cyclique substitué en position a. 2. Matériau selon la revendication 1, caractérisé en ce que la ou les molécules sont, à l'état fondamental, à l'état triplet. 3. Matériau selon l'une des revendications 1 ou 2, caractérisé en que A= est un radical hydrocarboné mono ou polycyclique insaturé éventuellement polysubstitué, chaque cycle comprenant de 3 à 15 atomes de carbone et pouvant être interrompu par un ou plusieurs hétéroatomes N, S ou O. 4. Matériau selon la revendication 3, caractérisé en ce que A= est un cycle quinonique, aminoquinonique ou cyclopentadiènyle substitué en position '. 5. Matériau selon l'une des revendications précédentes, caractérisé en ce que B- est un radical hydrocarboné mono ou polycyclique insaturé à structure conjuguée éventuellement polysubstitué, chaque cycle comprenant de 3 à 15 atomes de carbone et pouvant être interrompu par un ou plusieurs hétéroatomes N, S, ou O. 6. Matériau selon la revendication 5, caractérisé en ce que B- est un cycle benzénique substitué en position '. 7. Matériau selon l'une des revendications précédentes, caractérisé en ce que l'imine cyclique à structure conjuguée A=N- est substituée, en position a, par un substituant Y1 accepteur d'électrons. 8. Matériau selon la revendication 7, caractérisé en ce que l'imine cyclique à structure conjuguée A=Nest substituée en position ', par un substituant Y2 accepteur d'électrons. 9. Matériau selon l'une des revendications 7 ou 8, caractérisé en ce que Y1 et/ou Y2 sont choisis parmi les radicaux suivants : -NO2, -COR, -CO2R, -cORR, SO3R, -SO2R où R est un radical alkyle, cycloalkyle, aryle, cycloalkylalkyle, arylalkyle et comporte éventuellement un ou plusieurs hétéroatomes. 10. Matériau selon la revendication 9, caractérisé en ce que Y1 et/ou Y2 sont choisis parmi les radicaux suivants : -NO2, -SO3H, -SO2Me, -CO2H, -cO2Me et -COMe. 11. Matériau selon l'une des revendications précédentes, caractérisé en ce que radical cyclique Best substitué, en position a, par un substituant X donneur d' électrons. 12. Matériau selon la revendication 11, caractérisé en ce que le radical cyclique B- est substitué, en position a', par un substituant X2 donneur d'électrons. 13. Matériau selon l'une des revendications 11 ou 12, caractérisé en ce que X1 et/ou X2 sont choisis parmi les radicaux suivants : -X ou X est un atome d'halogène, -NH2, -NRH, -NRR', -OH, -OR, -R, où R est un radical alkyle, cycloalkyle, aryle, cycloalkylalkyle, arylalkyle et comporte éventuellement un ou plusieurs hétéroatomes. 14. Matériau selon la revendication 13, caractérisé en ce que X1 et/ou X2 sont choisis parmi les radicaux suivants : -NH2, -NMe2, -OH, -OMe, -Me et -iPr. 15. Matériau selon l'une des revendications précédentes, caractérisé en ce qu'il comporte une ou plusieurs molécules répondant à l'une des formules suivantes 16. Matériau solide à propriétés ferromagnétiques, caractérisé en ce qu'il comporte n molécules selon l'une des revendications 1 à 15, n étant un nombre entier supérieur ou égal à 2 et en ce que les n molécules font l'objet drune condensation, le matériau répondant à la formule suivante (A=NB)n, dans laquelle n est le taux de condensation. 17. Matériau selon la revendication 16, caractérisé en ce que les n molécules sont liées par des liaisons covalentes. 18. Matériau selon l'une des revendications précédentes, caractérisé en ce que les molécules sont greffées le long d'un polymère. 19. Matériau selon l'une des revendications précédentes, caractérisé en ce que les molécules font l'objet d'une copolymérisation avec un ou plusieurs mono ou oligomères. 20. Procédé de fabrication d'un matériau selon l'une des revendications 1 à 19, caractérisé en ce qu'il comporte une étape selon laquelle - on mélange dans un solvant un dérivé aminé B-NH2 de B- avec un dérivé quinonique O=A=O de A=. 21. Procédé selon la revendication 20, caractérisé en ce que le solvant est le DMSO. 22. Procédé selon l'une des revendications 20 ou 21, caractérisé en ce que le mélange comporte en outre un acide de Lewis du type BF3. 23. Procédé selon la revendication 22, caractérisé en ce que l'acide de Lewis est ajouté en quantités stoechiométriques. 24. Procédé selon l'une des revendications 20 à 23, caractérisé en ce que le mélange est effectué à une température comprise entre 80 et 2000C. 25. Procédé selon l'une des revendications 20 à 24, caractérisé en ce que l'on cristallise le matériau dans un champ magnétique.